상기 폐색 부재 ( 265 ) 는 상기 몸체 ( 261 ) 의 상단 및 하단 에 삽입 되 는 코르크 마개 방식 으로 형성 된다 . 상기 폐색 부재 ( 265 ) 는 몸체 ( 261 ) 에 삽입 되 었 을 때 , 상기 몸체 ( 261 ) 의 상단 또는 하단 에 위치 하 게 되 는 외면 ( 265 a ) 과 상기 외면 ( 265 a ) 의 반대편 에 위치 한 내면 ( 265 b ) 을 포함 하 여 형성 된다 . 이 때 , 상기 폐색 부재 ( 265 ) 는 상기 몸체 ( 261 ) 의 밀 폐부 ( 262 ) 와 테퍼 ( 263 ) 에 상응 하 는 형상 으로 형성 된다 . 즉 , 상기 폐색 부재 ( 265 ) 는 대략 원통 형상 의 중앙부 에서 외면 ( 265 a ) 과 내면 ( 265 b ) 으로 갈수록 일정 한 비율 로 직경 이 감소 되 도록 형성 된다 . 상기 폐색 부재 ( 265 ) 의 내면 ( 265 b ) 을 포함 한 단부 는 밀 폐부 ( 262 ) 의 내부 와 밀착 하 고 , 상기 폐색 부재 ( 265 ) 의 외면 ( 265 a ) 을 포함 한 단부 는 테퍼 ( 263 ) 의 내부 와 밀착 되 게 된다 . 상기 폐색 부재 ( 262 ) 의 중앙부 , 즉 원통 부분 은 상기 몸체 ( 261 ) 의 내경 에 상응 하 는 규격 으로 형성 된다 . 한편 , 상기 폐색 부재 ( 265 ) 는 양 단부 를 포함 하 여 전체 가 대략 원통형 상 으로 형성 될 수 도 있 다 . 이 경우 , 상기 폐색 부재 ( 265 ) 는 밀 폐부 ( 262 ) 또는 테퍼 ( 263 ) 를 형성 하 는 과정 에서 양 단부 가 외력 에 의해 변형 되 어 몸체 ( 261 ) 의 상단 과 하단 의 밀폐 성 을 향상 시킬 수 있 다 . 또한 , 상기 폐색 부재 ( 265 ) 는 소정 의 온도 에서 용융 될 수 있 을 정도 의 두께 를 최대 값 으로 하 고 , 상기 몸체 ( 261 ) 의 상단 과 하단 을 밀폐 할 수 있 을 정도 의 두께 를 최소 값 으로 하 여 형성 된다 . 상기 폐색 부재 ( 265 ) 는 센터 핀 ( 260 ) 내부 에 존재 하 는 데드 볼륨 을 제거 하 기 위하 여 형성 된다 . 따라서 , 전지 의 내부 온도 가 비교 적 저온 인 경우 에 는 상기 폐색 부재 ( 265 ) 가 센터 핀 ( 260 ) 의 상단 과 하단 을 밀폐 하 여 , 전지 내부 에서 발생 한 가스 가 신속 하 게 안전 밴 트 ( 221 ) 를 변형 시킬 수 있 도록 한다 . 한편 , 전지 의 내부 온도 가 비교 적 고온 ( 대략 100 ℃ 이상 ) 이 되 면 폭발 또는 발화 를 방지 해야 하 므로 , 소정 의 온도 에서 용융 되 거나 파열 되 는 재질 이 어야 한다 . 따라서 , 상기 폐색 부재 ( 265 ) 는 소정 의 온도 에서 용융 되 는 고분자 수지 , 특히 폴리에틸렌 ( PE ) , 폴리프로필렌 ( PP ) 또는 폴리에틸렌 테레프탈 레이트 ( PET ) 재질 로 이루어지 는 것 이 바람직 하 다 . 폴리에틸렌 ( PE ) 은 밀도 가 작 고 , 분자 배열 이 충분 하 지 않 아 연성 이 좋 으며 가공 하 기 쉽 다 . 또한 , 상기 폴리에틸렌 은 CH 2 만 으로 구성 되 기 때문 에 전기 절연성 이 우수 하 며 , 구조식 에서 나타나 듯 탄소 ( C ) 사슬 을 중심 으로 대칭 성 이 어서 고주파 절연 재료 로 도 우수 하 다 . 녹는점 은 종류 에 따라 조금 씩 차이 가 있 으나 , 대략 107 ~ 112 ℃ 이 다 . 폴리프로필렌 ( PP ) 은 이소택틱 ( isotactic ) 구조 를 가지 며 , 메틸기 가 같 은 방향 으로 정연 하 게 배열 되 어 있 다 . 녹는점 은 165 ℃ 정도 이 다 . 폴리에틸렌 테레프탈 레이트 ( PET ) 는 테레프탈산 과 에틸렌글리콜 을 중축합 하 여 얻 는 포화 폴리에스테르 로 , 내열성 이 우수 하 다 .